КАТАЛИЗАТОР СИНТЕЗА ФИШЕРА-ТРОПША И СПОСОБ ПОЛУЧЕНИЯ УГЛЕВОДОРОДОВ НА ЭТОМ КАТАЛИЗАТОРЕ

1. Катализатор синтеза Фишера-Тропша, содержащий носитель и активный компонент, отличающийся тем, что он содержит иммобилизованные на поверхности катализатора кобальт-оксидные структуры, характеризуемые максимумом потребления водорода в диапазоне температур 500-800°C на кривой термопрограммированного восстановления.
2. Катализатор по п.1, отличающийся тем, что содержание иммобилизованных на его поверхности кобальт-оксидных структур характеризуется поглощением водорода в количествах не менее 0,3 ммоль/г катализатора.
3. Катализатор по п.1, отличающийся тем, что в качестве носителя используются оксиды или смешанные оксиды Mg, Zr, Ti, Ca, Co, Al, Si и/или их смеси, а также металлокерметы или карбиды.
4. Катализатор по п.1, отличающийся тем, что он дополнительно содержит промотор, в качестве которого используются оксиды металлов VII-VIII группы периодической системы элементов Д.И.Менделеева и/или их смеси.
5. Катализатор синтеза Фишера-Тропша по п.1, отличающийся тем, что он содержит кобальт в виде кобальта Ренея или карбонильного кобальта.
6. Способ получения катализатора синтеза Фишера-Тропша по п.1, включающий введение кобальтсодержащего компонента на носитель из жидкой, газовой или твердой фазы с образованием иммобилизованных поверхностных кобальт-оксидных структур, характеризующийся тем, что обеспечивают образование максимального количества кобальт-оксидных структур, характеризуемых максимумом потребления водорода в диапазоне температур 500-800°C на кривой термопрограммированного восстановления по пп.1-5 при температуре проведения синтеза Фишера-Тропша в диапазоне от 180 до 300°C и давлении в пределах от 0,1 до 3 МПа.
7. Способ получения катализатора синтеза Фишера-Тропша по п.6, отличающийся тем, что процесс приготовления его завершается восстановительной активацией, заключающейся в обработке водородсодержащим газом при температуре 300-600°C.
8. Способ получения катализатора синтеза Фишера-Тропша по п.6, отличающийся тем, что кобальт вводят в несколько приемов, заключающихся в первоначальном нанесении из органических солей кобальта и последующего нанесения нитрата кобальта.
9. Способ получения катализатора синтеза Фишера-Тропша по п.8, отличающийся тем, что кобальт вводят из расплава солей кобальта или расплава их кристаллогидратов.
10. Способ получения катализатора синтеза Фишера-Тропша по п.8, отличающийся тем, что кобальт наносят из водного или органического растворителя.
2
11. Способ получения углеводородов на катализаторе синтеза Фишера-Тропша путем каталитического превращения CO и H, отличающийся тем, что в качестве катализатора используют кобальт-оксидные структуры, характеризуемые максимумом потребления водорода в диапазоне температур 500-800°C на кривой термопрограммированного восстановления по пп.1-5 при температуре проведения синтеза Фишера-Тропша в диапазоне от 180 до 300°C и давлении в пределах от 0,1 до 3 МПа.